(57)【要約】【課題】高効率に電荷発生層から電荷輸送層に電荷を受け渡す機能を有し、書き込み光照射後または除電光照射後の感光体表面電位を効果的に低減する電子写真感光層形成用顔料分散液の製造方法および電子写真感光体の製造方法を提供する。【解決手段】オキシチタニウムフタロシアニンを含有する顔料および結着樹脂を含有する分散液において、沸点が１１０℃以上の溶媒を含有することを特徴とする電子写真感光層形成用顔料分散液の製造方法および電子写真感光体の製造方法。【選択図】　　　なし【特許請求の範囲】
【請求項１】
オキシチタニウムフタロシアニン顔料および結着樹脂を含有する電子写真感光層形成用顔料分散液において、該顔料分散液が、沸点１１０℃以上の溶媒を含有することを特徴とする、電子写真感光層形成用顔料分散液。
【請求項２】
該オキシチタニウムフタロシアニンが、少なくともＣｕＫαを線源とするＸ線回折スペクトルにおいて、ブラッグ角（２θ±０．２゜）７．３゜，９．６゜，１１．６゜，１３．３゜，１７．９゜，２４．１゜および２７．２゜に主要な回折ピークを示す、結晶型オキシチタニウムフタロシアニンであることを特徴とする請求項１に記載の顔料分散液。
【請求項３】
該顔料分散液の溶媒が、エーテル類と沸点１１０℃以上のエーテル類ではない溶媒との混合溶媒を含有することを特徴とする、請求項１または２に記載の顔料分散液。
【請求項４】
該顔料分散液の結着樹脂が、ポリビニルアセタール類であることを特徴とする、請求項１〜請求項３のいずれかに記載の顔料分散液。
【請求項５】
オキシチタニウムフタロシアニン顔料を有機溶媒中で分散した分散液と、沸点が１１０℃以上の溶媒を含む混合溶媒に結着樹脂を溶解させた樹脂溶液とを混合することによって顔料分散液を得ることを特徴とする、電子写真感光体の感光層形成用塗布液の製造方法。
【請求項６】
導電性支持体上に、オキシチタニウムフタロシアニン顔料、結着樹脂および沸点１１０℃以上の溶媒を含有する電子写真感光層形成用顔料分散液を塗工して感光層を形成することを特徴とする、電子写真感光体の製造方法。
【発明の詳細な説明】
【０００１】
【発明の属する技術分野】
本発明は、電子写真感光層形成用顔料分散液と、その製造方法および該顔料分散液を塗工することによってなる、電子写真感光体製造方法に関するものである。本発明に係る電子写真感光層形成用顔料分散液または電子写真感光層形成用顔料分散液の製造方法を用いて製造した電子写真感光層形成用顔料分散液を使用した電子写真感光体は、プリンター、ファクシミリ、複写機などに好適に用いることができる。
【０００２】
【従来の技術】
電子写真技術は、即時性、高品質の画像が得られることなどから、近年では複写機の分野にとどまらず、各種プリンターの分野でも広く使われ応用されてきている。電子写真技術の中核となる感光体については、その光導電材料として従来からのセレニウム、ヒ素−セレニウム合金、硫化カドミウム、酸化亜鉛といった無機系の光導電体から、最近では、無公害で成膜が容易、製造が容易である等の利点を有する有機系の光導電材料を使用した感光体が開発されている。
【０００３】
有機系の光導電材料を使用した感光体としては、光導電性微粉末を結着樹脂中に分散させたいわゆる分散型感光体、電荷発生層及び電荷輸送層を積層した積層型感光体が知られている。また、積層型感光体では電荷発生層及び電荷輸送層を導電性基体上にこの順で積層した順積層型感光体と、電荷輸送層及び電荷発生層をこの順に積層した逆積層型感光体が知られている。
【０００４】
積層型感光体は、それぞれ効率の高い電荷発生物質、及び電荷輸送物質を組み合わせることにより高感度な感光体が得られること、材料選択範囲が広く安全性の高い感光体が得られること、また塗布の生産性が高く比較的コスト面でも有利なことから感光体の主流になっており、継続的に鋭意開発され実用化されている。
【０００５】
近年、従来の白色光の代わりにレーザー光を光源とした高速、高画質なレーザープリンターを始めとする電子写真応用機材が広く普及している。中でもレーザープリンターの主流をなすものは、近年進展が著しい半導体レーザーを光源とするものである。従って、それらの種々の波長に対して、高感度な特性を有する感光体が望まれている。
【０００６】
このような状況で、感光体材料として最も有望視されているものの一つはフタロシアニン化合物である。フタロシアニン化合物は合成が比較的容易であり、赤色レーザーの波長に適合する６００ｎｍ以上の長波長領域に吸収ピークを有しており、かつ中心金属や結晶形により分光感度が変化するという特徴を有する。また、フタロシアニン化合物は高い吸光特性、優れた耐熱性、耐薬品性、および耐光性を有しているだけでなく、光照射による大きな光電導性、つまり電子・ホール対の生成効率に優れている。
【０００７】
このなかでも特にオキシチタニウムフタロシアニン類は感度に優れることから、電子写真感光体に適した特定の結晶型をもつものの製造方法（例えば、特許文献１　参照。）や、特定の結晶型を持つオキシチタニウムフタロシアニンを、特定の分散方法により分散させた分散液を用いて得られる、電子写真感光層形成用塗布液を用いて、感光層を形成させることを特徴とする電子写真用感光体の製造方法（例えば、特許文献２　参照。）が知られている。
【０００８】
【特許文献１】
特開平５−０１７７０２号公報
【特許文献２】
特開平６−２８９６２８号公報
【０００９】
【発明が解決しようとする課題】
オキシチタニウムフタロシアニンを用いた電子写真感光体は、現在普及している赤色レーザーの波長に適合する６００ｎｍ以上の長波長領域に吸収ピークを有しており、優れた耐熱性、耐薬品性、および耐光性を有しているだけでなく、光照射による大きな光電導性、つまり、電子・ホール対の生成効率に優れている。
【００１０】
しかし、電子写真プロセスへの適用条件によっては、帯電付与した電荷を露光によって十分に中和できない場合や、除電光照射工程を含む電子写真プロセスにおいては、除電光照射後でも感光体表面電位が十分低下しない場合があるなどの問題点を抱えていた。
電子写真プロセスにおいては、帯電後の露光によって電荷発生層に発生した電荷を感光体表面へ移動させ、表面の電荷を中和することにより潜像が形成される。このとき、表面電位が十分に中和されないと、画像濃度が低くなる。
【００１１】
また、電子写真プロセスにおいて感光体は、帯電、露光、現像、転写、クリーニング、除電等のサイクルで繰り返し使用されるものであるが、露光および／または除電光照射により感光体表面電位が十分低下しないと、次のサイクルの帯電時に表面電荷の蓄積が生じ、サイクル毎に表面電位が変動することになる。この結果として露光後の表面電位が変動し、画像濃度の変動が発生する。従って、露光後および／または除電光照射後、感光体表面電位を十分に低減させる技術が望まれている。
【００１２】
すなわち、本発明の目的は、高感度なオキシチタニウムフタロシアニン化合物を電荷発生物質として用い、露光後および／または除電光照射後に感光体表面に残留する電位を効果的に低減可能な技術を提供することにある。
【００１３】
【課題を解決するための手段】
本発明者らは上記課題に関し鋭意検討した結果、オキシチタニウムフタロシアニン化合物と特定の結着樹脂、特定の沸点を有する溶媒を組み合わせて用いることにより、効果的に感光体表面に残留する電位を低減できることを見出し本発明に至った。
【００１４】
すなわち本発明の要旨は、オキシチタニウムフタロシアニンを含有する顔料および結着樹脂を含有する分散液において、沸点が１１０℃以上の溶媒を含有することを特徴とする電子写真感光層形成用顔料分散液、電子写真感光層形成用顔料分散液の製造方法、電子写真感光体製造方法および電子写真感光体に存する。
【００１５】
【発明の実施の形態】
以下本発明を詳細に説明する。
＜電荷発生物質＞
本発明では電荷発生物質としてオキシチタニウムフタロシアニン顔料を用いるが、オキシチタニウムフタロシアニン顔料を単独で用いるほかに、例えばオキシチタニウムフタロシアニン以外のフタロシアニン系顔料，アゾ顔料，ペリレン顔料，キナクリドン顔料，多環キノン顔料，インジゴ顔料，ベンズイミダゾール顔料，ピリリウム塩，チアピリリウム塩，スクエアリウム塩等を混合して用いることができる。
【００１６】
本発明に係るオキシチタニウムフタロシアニン顔料としては、アモルファス様態のものは勿論のこと、各種の結晶形のものを用いることができる。その中でも特に、ＣｕＫαを線源とするＸ線回折スペクトルにおいてブラッグ角（２θ±０．２゜）７．３゜，９．６゜，１１．６゜，１３．３゜，１７．９゜，２４．１゜および２７．２゜に主要な回折ピークを示す結晶型オキシチタニウムフタロシアニンは、非常に高い電荷発生効率を有しており、より好適に電荷発生物質として用いることができる。
【００１７】
＜結着樹脂＞
本発明では、電荷発生物質であるオキシチタニウムフタロシアニン顔料単独または、上記の顔料および／または塩を、例えばポリエステル樹脂，ポリビニルアセテート，ポリアクル酸エステル，ポリメタクリル酸エステル，ポリエステル，ポリカーボネート，ポリビニルアセタール，ポリビニルアセトアセタール，ポリビニルプロピオナール，ポリビニルブチラール，フェノキシ樹脂，エポキシ樹脂，ウレタン樹脂，セルロースエステル，セルロースエーテル，塩化ビニル酢酸ビニル共重合体等の各種結着樹脂で結着した形で使用する事が出来る。
【００１８】
水酸基を含有する結着樹脂は電荷発生剤の分散安定に優れており、この種の樹脂として、ポリビニルアセタール，ポリビニルアセトアセタール，ポリビニルプロピオナール，ポリビニルブチラール，フェノキシ樹脂，セルロースエステル，セルロースエーテル，塩化ビニル酢酸ビニル共重合体等が、電子写真感光層の結着樹脂として好適に用いられる。
【００１９】
さらに好ましくはポリビニルアセタール類が、特に好ましくはポリビニルブチラール系樹脂が電荷発生層の結着樹脂として用いられる。この場合の使用比率は結着樹脂１００重量部に対して３０から５００重量部の範囲より使用され、その膜厚は通常０．１μｍ〜２μｍ　、好ましくは０．１５μｍ〜０．８μｍが好適である。
【００２０】
＜溶媒＞
本発明に係る沸点１１０℃以上の溶媒としては、エチレングリコールモノメチルエーテルなどのエーテル類、シクロヘキサノン，１−ヘキサノール，１，３−ブタンジオールなどのアルコール類、トルエン，キシレンなどの芳香族炭化水素類、Ｎ，Ｎ−ジメチルホルムアミド，Ｎ，Ｎ−ジメチルアセトアミドなどのアミド類、ジメチルスルホキシド等のスルホキシド類、４−メトキシ−４−メチル−２−ペンタノン等のエーテルケトン類等が上げられ、これらの中から少なくとも１種類が用いられる。
【００２１】
これらの溶媒の中でも特に、アルコール類、芳香族炭化水素類、エーテルケトン類が、好適に用いられる。また、より好適なものとしては、トルエン，キシレン，１−ヘキサノール，１，３−ブタンジオール，４−メトキシ−４−メチル−２−ペンタノン等があげられる。
また、これらの溶媒に、テトラヒドロフラン，ジオキサン，１，２−ジメトキシエタン等のエーテル類、アセトン，２−ブタノン等のケトン類、芳香族炭化水素類、メタノール，エタノール，１−プロパノール，２−プロパノール等のアルコール類、酢酸メチル，酢酸エチル等のエステル類、アミド類、スルホキシド類、エーテルケトン類等の溶媒を混合して用いることもできる。これらの溶媒では、オキシチタニウムフタロシアニンの結晶形安定化能、分散安定性などの面から、１，２−ジメトキシエタン等のエーテル類、１−プロパノールなどのアルコール類が適している。特に好適には、エーテル類が沸点１１０℃以上のエーテル以外の溶媒に混合される。
【００２２】
本発明に係る沸点１１０℃以上の溶媒が電荷発生層形成用塗布溶液の溶媒中に占める割合は、該塗布の塗布後の乾燥速度を極端に低下させない観点から、通常４０ｗｔ％以下、好ましくは２０ｗｔ％以下、さらに好ましくは１０ｗｔ％以下であることが望ましく、感光体表面に残留する電位を低減する効果の観点から、通常０．２ｗｔ％以上、好ましくは０．５ｗｔ％以上、さらに好ましくは２ｗｔ％以上であることが望ましい。
【００２３】
＜電子写真感光体の感光層形成用塗布液＞
本発明に係る電子写真感光体の感光層形成用塗布液は、上記の各種原料を単に混合するだけでも製造することができるが、電荷発生物質をボールミル、超音波分散器、ペイントシェイカー、アトライター、サンドグラインダ等により適当な分散媒に分散、溶解した後に各種原料と混合するのが好ましい。
【００２４】
特に好ましくは、オキシチタニウムフタロシアニン顔料を含む電荷発生剤を有機溶媒中に分散させたものと、沸点１１０℃以上の溶媒を含む混合溶媒に結着樹脂を溶解したものを混合することによって得られるものである。
＜電子写真感光体の製造＞
本発明に係る電子写真感光体は、各種支持体上に上記の感光層形成用塗布液を例えば浸漬塗布方法、スプレー塗布方法、リング塗布方法等の公知の方法を用いて順次塗布、形成される。
【００２５】
＜支持体＞
本発明の感光層は導電性支持体上に設けられる。導電性支持体としては、例えばアルミニウム、ステンレス鋼、銅、ニッケルなどの金属材料をドラム状にしたもの、表面にアルミニウム、銅、パラジウム、酸化スズ、酸化インジウム等の導電性層を設けたポリエステルフィルム、紙等の絶縁性支持体をシート、ベルト、ドラム、ロール状にしたもの、更にはカーボン、銅粉末などの導電性微粒子をプラスチックや紙に練り混んだもの等が使用される。
【００２６】
アルミニウムドラムを用いる場合には、その材質としてはＪＩＳで規定されている例えば３０００番台、５０００番台、６０００番台等のアルミニウム合金の押し出し・引き抜き管或いはそれらを切削加工したものが用いられ、その表面粗さとしては、最大表面粗さＲｚで１．５μｍ以下が好ましい。
【００２７】
＜ブロッキング層＞
導電性支持体と感光層との間には通常使用されるような、公知のブロッキング層が設けられていてもよい。ブロッキング層としては、例えばアルミニウム陽極酸化被膜、酸化アルミニウム、水酸化アルミニウム等の無機層、ポリビニルアルコール、カゼイン、ポリビニルピロリドン、ポリアクリル酸、セルロース類、ゼラチン、デンプン、ポリウレタン、ポリイミド、ポリアミドなどの有機層が使用される。
【００２８】
アルミニウム陽極酸化被膜を用いる場合の膜厚としては、例えば１〜１０μｍが好都合であり、よりブロッキング機能を高めるため、酢酸ニッケルなどにより封孔されていることが望ましい。
有機層をブロッキング層として用いる場合には単独あるいはチタニア、アルミナ、シリカ、酸化ジルコニウム等の金属酸化物あるいは銅、銀、アルミニウム等の金属微粉末を単独或いは混合分散させて用いてもよい。これら微粉末の粒径としては適宜選べるが、例えば一次粒径として数十ｎｍ〜数μｍのものを用いることが好ましく、混合して用いてもかまわない。
これらのブロッキング層の膜厚は適宜設定できるが、０．０５μｍから２０μｍ、好ましくは０．１μｍから１０μｍの範囲で用いることが好ましい。
【００２９】
＜感光層形態＞
感光層は、いわゆる積層型の感光層、あるいは分散型の感光層のいずれの形態も用いることができるが、感光体の機械的物性、電気特性、製造安定性など総合的に勘案して、順積層型の感光体が好ましい。
＜層形成法＞
感光体の各層は、層に含有させる物質を溶剤に溶解または分散させて得られた塗布液を、例えば浸漬塗布方法、スプレー塗布方法、リング塗布方法等の公知の方法を用いて順次塗布、形成される。
また、電子写真感光層を塗布によって形成する場合、必要に応じて塗布性を改善するためのレベリング剤や酸化防止剤、増感剤等の各種添加剤を含んでいてもよい。
【００３０】
＜電荷輸送物質＞
電荷輸送物質としては、例えばピレン，アントラセン等の多環芳香族化合物、カルバゾール，インドール，オキサゾール，チアゾール，ピラゾリン，オキサチアゾール，チアジアゾール，トリアゾール等の複素環化合物、ｐ−ジエチルアミノベンズアルデヒド−Ｎ，Ｎ−ジフェニルヒドラゾン，Ｎ−メチルカルバゾール−３−カルバルデヒド−Ｎ，Ｎ−ジフェニルヒドラゾン等のヒドラゾン系化合物、５−（４−（ジ−ｐ−トリルアミノ）ベンジリデン）−５Ｈ−ジベンゾ（ａ，ｄ）シクロヘプテン等のスチリル系化合物、ｐ−トリトリルアミン等のトリアリールアミン化合物、Ｎ，Ｎ，Ｎ，Ｎ−テトラフェニルベンジジン等のベンジジン系化合物、ブタジエン系化合物、ジ−（ｐ−ジトリルアミノフェニル）メタン等のトリフェニルメタン系化合物などが挙げられる。
前記結着樹脂とこれら電荷輸送物質との割合は、通常結着樹脂１００重量部に対して３０〜２００重量部、好ましくは４０〜１５０重量部の範囲で使用される。
【００３１】
＜電荷輸送層＞
いわゆる積層型感光層の場合、電荷輸送層は電荷輸送機能を持った結着樹脂単独で形成されても良いが、電荷輸送物質が結着樹脂中に分散または溶解された構成がより好ましい。
電荷輸送層に使用される結着樹脂としては、例えばポリメチルメタクリレート，ポリスチレン，ポリ塩化ビニルなどのビニル重合体、及びその共重合体、ポリカーボネート，ポリエステル，ポリエステルカーボネート，ポリスルホン，ポリイミド，フェノキシ，エポキシ，シリコーン樹脂などが挙げられ、またこれらの部分的架橋硬化物も使用できる。
また電荷輸送層には、必要に応じてヒンダードフェノール、ヒンダードアミン等の酸化防止剤、紫外線吸収剤、増感剤、レベリング剤、電子吸引性物質等の各種添加剤を含んでいてもよい。電荷輸送層の膜厚は１０〜６０μｍ、好ましくは１０〜４５μｍの厚さで使用される。
【００３２】
＜表面層＞
最表面層として従来公知の、例えば熱可塑性あるいは熱硬化性ポリマーを主体とするオーバーコート層を設けてもよい。
＜分散型感光層＞
感光体の構成として分散型感光層を有する場合には、上記のような配合比の結着樹脂と電荷輸送物質を主成分とするマトリックス中に、前記電荷発生物質が分散されるが、その場合の粒子径は十分小さいことが必要であり、好ましくは１μｍ以下、より好ましくは０．５μｍ以下である。
【００３３】
感光層内に分散される電荷発生物質の量は、少なすぎると十分な感度が得られず、多すぎると帯電性の低下、感度の低下などの弊害があるため、例えば好ましくは０．５〜５０重量％　、より好ましくは１０〜４５重量％で使用される。感光層の膜厚は、通常５〜５０μｍ　、より好ましくは１０〜４５μｍで使用される。　またこの場合にも成膜性、可とう性、機械的強度等を改良するための公知の可塑剤、残留電位を抑制するための添加剤、分散安定性向上のための分散補助剤、塗布性を改善するためのレベリング剤、界面活性剤、シリコーンオイル、フッ素系オイルその他の添加剤を添加してもよい。
【００３４】
【実施例】
以下、実施例によって、本発明をさらに具体的に説明するが、本発明は、その要旨を越えない限り以下の実施例によって制限されるものではない。
実施例１
＜オキシチタニウムフタロシアニン初期分散液の調製＞
Ｘ線回折スペクトルにおいてブラッグ角（２θ±０．２゜）７．３゜，９．６゜，１１．６゜，１３．３゜，１７．９゜，２４．１゜および２７．２゜に主要な回折ピークを示す結晶型オキシチタニウムフタロシアニン１．６ｇを容量１００ｍｌのサンドグラインドミルの容器に取り、これに４１．１２ｇのジメトキシエタン（沸点８５．２℃）を加えた。次に５５ｍｌのガラスビーズを加え、氷冷下、２４００ｒｐｍで７０分間分散を行った。分散液後、ガラスビーズを分離し、オキシチタニウムフタロシアニン初期分散液を得た。
【００３５】
＜電荷発生層形成用顔料分散液の調製＞
ジメトキシエタン：トルエン（沸点１１０．８℃）＝３：１の混合溶媒１３．５３ｇに０．４０ｇのポリビニルブチラール（電気化学工業株式会社製デンカブチラール＃６０００Ｃ）を加え、攪拌溶解させた。この樹脂溶液に、上記オキシチタニウムフタロシアニン初期分散液２１．３６ｇを攪拌しながら徐々に滴下混合した。次に超音波分散機（超音波工業株式会社製Ｃ４００型）にて、氷冷下、３０分間分散して電子写真感光層形成用顔料分散液を得た。
【００３６】
＜電荷輸送層形成用塗布液の調製＞
テトラヒドロフラン：アニソール＝１０：１の混合溶媒１２２．５２ｇに、ビスフェノール成分がビスフェノールＡおよびビスフェノールＣであるポリカーボネート（ビスフェノールＡ／ビスフェノールＣ＝７／３、重量平均分子量３３，２００）２３．００ｇ、Ｎ，Ｎ−ｄｉｐｈｅｎｙｌ−Ｎ，Ｎ’−ｂｉｓ〔４−（４−ｐｈｅｎｙｌ−１，３−ｂｕｔａｄｉｅｎｙｌ）ｐｈｅｎｙｌ〕−〔１，１’−ｄｉｐｈｅｎｙｌ〕−４，４’−ｄｉａｍｉｎｅ１３．８０ｇ、１ｗｔ％シリコーンオイル（信越化学工業株式会社製ＫＦ９６−１０）テトラヒドロフラン溶液０．６９ｇを加え、攪拌溶解させて電荷輸送層形成用塗布液を得た。
【００３７】
＜電子写真感光体の作成＞
一方の面にアルミニウムを蒸着した厚み７５μｍのポリエチレンテレフタレートフィルムのアルミ蒸着面上に，前記の電荷発生層形成用顔料分散液製造工程で得た電子写真感光層形成用顔料分散液を、ワイヤーバーを用いて乾燥時塗布量が０．３ｇ／ｍ２になるように塗布し、その後風乾した。
上記のように形成された電荷発生層上に、前記電荷輸送層形成用塗布液をアプリケーターを用いて、乾燥膜厚が２０μｍになるように塗布した。次いで室温において２５分間風乾し、さらに１２５℃において２０分間乾燥を行い、電子写真感光体を得た。
【００３８】
＜性能評価用試料の作成＞
上記の電子写真感光体を幅１００ｍｍ長さ２５０ｍｍの大きさに切り、外径８０ｍｍのアルミ管に感光層が外側になるように巻き付け、両面粘着テープを用いて固定した。この感光体の感光層の４隅をテトラヒドロフランにより除去、アルミニウム蒸着面を露出させ、電導性粘着テープを貼り付けることで感光体の導電性支持体とアルミニウム管を導通させた。
【００３９】
＜性能評価＞
上記のように作成した電子写真感光体を、温度２５℃，相対湿度５０％の環境試験室中に設置した感光体特性評価装置に装着し、電子写真感光体の表面電位が−７００Ｖなるように帯電させた後、７８０ｎｍの光を照射強度を変えながら照射後１００ｍｓでの表面電位を測定した。このとき、強度１．０μＪ／ｃｍ２の光を照射したときの表面電位（ＶＬｍａｘ）と、帯電後に、６６０ｎｍのＬＥＤ除電光（強度１６μＪ／ｃｍ２）を照射し、照射後５１７ｍｓでの表面電位（ＶＲ）（以降これを残留電位と呼ぶことがある）を測定した。これらの結果を表―１に示す。
【００４０】
実施例２
実施例１の電荷発生層形成用顔料分散液の調製において用いたトルエンの代わりに、１−ヘキサノール（沸点１５７．８℃）を加えた以外は、実施例１と同様に作成した電子写真感光体を用いて、実施例１と同様の評価を行った。結果を表−１に示す。
実施例３
実施例１の電荷発生層形成用顔料分散液の調製において用いたトルエンの代わりに、４−メトキシ−４−メチル−２−ペンタノン（沸点１６０℃）を加えた以外は、実施例１と同様に作成した電子写真感光体を用いて、実施例１と同様の評価を行った。結果を表−１に示す。
実施例４
実施例１の電荷発生層形成用顔料分散液の調製において用いたトルエンの代わりに、１，３−ブタンジオール（沸点２１４．２℃）を加えた以外は、実施例１と同様に作成した電子写真感光体を用いて、実施例１と同様の評価を行った。結果を表−１に示す。
【００４１】
比較例１
電荷発生層形成用顔料分散液の調製の際に、トルエンを用いずに、分散溶媒としてジメトキシエタンのみを１３．５３ｇを用いた以外は、実施例１と同様に作成した電子写真感光体に対し、実施例１と同様の評価を行った。結果を表−１に示す。
比較例２
オキシチタニウムフタロシアニン初期分散液の調製の際の溶媒、および電荷発生層形成用顔料分散液の調製の際の溶媒を、ともに２−ブタノン（沸点８０．０℃）とした以外は、実施例１と同様にして初期分散液を得た。
【００４２】
【表１】
2004094064.tif 000002
【００４３】
表−１に示す結果から、本願発明の電子写真感光体は実施例の感光体は、強度１．０μＪ／ｃｍ２の光を照射したときの表面電位（ＶＬｍａｘ）および残留電位が低く、電子写真感光体として好適である。
【００４４】
【発明の効果】
本発明による、沸点１１０℃以上の溶媒を含む電子写真感光層形成用顔料分散液を塗工してなる電子写真感光体は、書き込み光照射後または除電光照射後の感光体表面電位を好適に低減することができる。